(57)【特許請求の範囲】
【請求項１】
エポキシ変性アクリル樹脂、前記エポキシ変性アクリル樹脂以外のアクリル樹脂、ポリエステルポリオール、反応触媒剤、湿潤添加剤、光安定剤及び溶剤を含む主剤部；及び
ヘキサメチレンジイソシアネートトリマー系硬化剤及び反応型シリコン硬化剤を含む硬化剤部；
を含み、
前記反応触媒剤が、前記ポリエステルポリオールのヒドロキシ基と、前記硬化剤部に含まれる硬化剤のイソシアネート基との反応速度を向上させるものであり、
前記反応型シリコン硬化剤が、下記化学式２
【化１】
0006656903.tif 000011
である
ことを特徴とする、ホットスタンピングフィルム用クリア塗料組成物。
【請求項２】
前記主剤部は、前記エポキシ変性アクリル樹脂５０〜６０重量％、前記アクリル樹脂１０〜１５重量％、前記ポリエステルポリオール５〜１０重量％、前記反応触媒剤０．１〜１．５重量％、前記湿潤添加剤０．１〜１重量％、前記光安定剤１〜２重量％、及び前記溶剤２０〜３０重量％を含むことを特徴とする、請求項１に記載のホットスタンピングフィルム用クリア塗料組成物。
【請求項３】
前記主剤部と前記硬化剤部との混合比は、２．０：１〜４．０：１の重量比であることを特徴とする、請求項１に記載のホットスタンピングフィルム用クリア塗料組成物。
【請求項４】
前記エポキシ変性アクリル樹脂は、酸価が３〜１０ｍｇ／ＫＯＨ、水酸基含量が１〜５％、重量平均分子量が８，０００〜２０，０００であることを特徴とする、請求項１に記載のホットスタンピングフィルム用クリア塗料組成物。
【請求項５】
前記エポキシ変性アクリル樹脂は、下記化学式１で表示される繰り返し単位構造を持つエポキシ変性アクリル樹脂であることを特徴とする、請求項１に記載のホットスタンピングフィルム用クリア塗料組成物。
【化２】
0006656903.tif 000012
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシメタクリレート繰り返し単位Ｌは０．１〜０．２５、メチルアクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【請求項６】
前記アクリル樹脂は、酸価が０．０１〜０．０５ｍｇ／ＫＯＨ、水酸基含量が０．１〜０．５％、重量平均分子量が９，０００〜１５，０００であることを特徴とする、請求項１に記載のホットスタンピングフィルム用クリア塗料組成物。
【請求項７】
前記ポリエステルポリオールは、水酸基含量が２〜４％、重量平均分子量が３，０００〜１０，０００であることを特徴とする、請求項１に記載のホットスタンピングフィルム用クリア塗料組成物。
【請求項８】
前記反応触媒剤は、ジブチル錫ジラウレートであることを特徴とする、請求項１に記載のホットスタンピングフィルム用クリア塗料組成物。
【請求項９】
前記湿潤添加剤は、ポリジメチルシロキサン系であることを特徴とする、請求項１に記載のホットスタンピングフィルム用クリア塗料組成物。
【請求項１０】
前記光安定剤は、ベンゾフェノン系、オキサニリド系、ベンゾトリアゾール系、トリアジン系、４−ベンゾイルオキシ−２，２，６，６−テトラメチルピペリジン及び２，４−ジ−テルト−ブチルフェニル−３，５−ジ−テルト−ブチル−ヒドロキシベンゾエートからなる群から選択される２種以上であることを特徴とする、請求項１に記載のホットスタンピングフィルム用クリア塗料組成物。
【請求項１１】
前記溶剤は、エステル系、炭化水素系、又はこれらの混合物であることを特徴とする、請求項１に記載のホットスタンピングフィルム用クリア塗料組成物。
【請求項１２】
前記硬化剤部は、前記ヘキサメチレンジイソシアネートトリマー系硬化剤９０〜９９重量％、及び前記反応型シリコン硬化剤１〜１０重量％を含むことを特徴とする、請求項１に記載のホットスタンピングフィルム用クリア塗料組成物。
【請求項１３】
被塗装物上にエポキシ変性アクリル樹脂、前記エポキシ変性アクリル樹脂以外のアクリル樹脂、ポリエステルポリオール、反応触媒剤、湿潤添加剤、光安定剤及び溶剤を含むプライマー塗料組成物を塗布してプライマー層を形成する段階；及び
前記プライマー層上に請求項１のクリア塗料組成物を塗布してクリア層を形成する段階；
を含み、
前記反応触媒剤が、前記ポリエステルポリオールのヒドロキシ基と、前記硬化剤部に含まれる硬化剤のイソシアネート基との反応速度を向上させるものである、
ホットスタンピングフィルム用クリア塗料組成物を用いた塗装方法。
【請求項１４】
前記プライマー塗料組成物は、エポキシ変性アクリル樹脂５０〜６０重量％、アクリル樹脂１０〜１５重量％、ポリエステルポリオール５〜１０重量％、反応触媒剤０．１〜１．５重量％、湿潤添加剤０．１〜１重量％、光安定剤１〜２重量％及び溶剤２０〜３０重量％を含むことを特徴とする、請求項１３に記載のホットスタンピングフィルム用クリア塗料組成物を用いた塗装方法。
【請求項１５】
前記被塗装物は、ホットスタンピング処理して形成された高分子フィルムであることを特徴とする、請求項１３に記載のホットスタンピングフィルム用クリア塗料組成物を用いた塗装方法。
【請求項１６】
下記化学式１で表示される繰り返し単位構造を持つ、エポキシ変性アクリル樹脂。
【化３】
0006656903.tif 000013
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシメタクリレート繰り返し単位Ｌは０．１〜０．２５、メチルアクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【発明の詳細な説明】
【技術分野】
【０００１】
本発明は、ホットスタンピングフィルム用クリア塗料組成物及びこれを用いた塗装方法に係り、より詳しくは、アクリル樹脂及びポリエステルポリオール樹脂にエポキシ変性アクリル樹脂及び２種の光吸収剤を混合して付着力を改善し、短波長及び長波長を同時に遮断して耐候性を向上させることができ、反応型シリコンを含む硬化剤を混合することによって耐チップ性、耐汚染性及び耐水性を向上させることができるホットスタンピングフィルム用クリア塗料組成物及びこれを用いた塗装方法に関する。
【背景技術】
【０００２】
乗用車や乗合車などの自動車において、内装（Ｉｎｔｅｒｉｏｒ Ｄｅｃｏｒａｔｉｏｎ)又は外装（Ｅｘｔｅｒｉｏｒ Ｄｅｃｏｒａｔｉｏｎ)に適用される自動車用射出部材の中で一部の製品に一般的に腐食防止（耐食性)のための表面硬化又は高級イメージのメッキ装飾デザインのためにメッキが遂行されている。
【０００３】
近年、自動車用外装部品に高級イメージのメッキ装飾デザインのためにホットスタンピングフィルム転写工法を用いてＡＳＡ（Ａｃｒｙｌｏｎｉｔｒｉｌｅ−Ｓｔｙｒｅｎｅ−Ａｃｒｙｌａｔｅ)素材からなったホットスタンピングフィルム層を形成する方法が用いられている。
【０００４】
しかし、ホットスタンピング工程の際、ＡＳＡフィルム単独では耐水性、耐チップ性及び耐候性などの耐久性の確保が難しい問題がある。また、フィルムと塗料の付着性が既存のＡＢＳ樹脂に比べて格段に低下し、耐候性も良くない欠点がある。
【発明の概要】
【発明が解決しようとする課題】
【０００５】
このような問題を解決するために、本発明は、アクリル樹脂及びポリエステルポリオール樹脂にエポキシ変性アクリル樹脂と２種の光吸収剤を混合して付着力を改善し、短波長及び長波長を同時に遮断して耐候性を向上させ、反応型シリコンを含む硬化剤を混合することによって、耐チップ性、耐汚染性及び耐水性を向上させることができるという事実が分かって本発明を完成した。
【０００６】
したがって、本発明の目的は、耐水性、耐チップ性及び耐汚染性が向上したホットスタンピングフィルム用クリア塗料組成物を提供することにある。
【０００７】
本発明の他の目的は、ホットスタンピングフィルムを保護するとともに耐久性が向上したプライマー層及びクリア層を含むホットスタンピングフィルム用塗料組成物を用いた塗装方法を提供することにある。
【０００８】
また、本発明のさらに他の目的は、下記化学式１で表示される繰り返し単位構造を持つエポキシ変性アクリル樹脂を提供することにある。
【化１】
0006656903.tif 000002
【０００９】
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシアクリレート繰り返し単位Ｌは０．１〜０．２５、メチルメタクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【課題を解決するための手段】
【００１０】
本発明は、エポキシ変性アクリル樹脂、アクリル樹脂、ポリエステルポリオール、反応触媒剤、湿潤添加剤、光安定剤及び溶剤を含む主剤部；及びヘキサメチレンジイソシアネートトリマー系硬化剤及び反応型シリコン硬化剤を含む硬化剤部；を含むことを特徴とする、ホットスタンピングフィルム用クリア塗料組成物を提供する。
【００１１】
また、本発明は、被塗装物上にエポキシ変性アクリル樹脂、アクリル樹脂、ポリエステルポリオール、反応触媒剤、湿潤添加剤、光安定剤及び溶剤を含むプライマー塗料組成物を塗布してプライマー層を形成する段階；及び前記プライマー層上に前記クリア塗料組成物を塗布してクリア層を形成する段階；を含むホットスタンピングフィルム用クリア塗料組成物を用いた塗装方法を提供する。
【００１２】
また、本発明は、下記化学式１で表示される繰り返し単位構造を持つエポキシ変性アクリル樹脂を提供する。
【化２】
0006656903.tif 000003
【００１３】
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシアクリレート繰り返し単位Ｌは０．１〜０．２５、メチルメタクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【発明の効果】
【００１４】
本発明によるホットスタンピングフィルム用クリア塗料組成物は、アクリル樹脂及びポリエステルポリオール樹脂にエポキシ変性アクリル樹脂及び２種の光吸収剤を混合して付着力を改善し、短波長及び長波長を同時に遮断して耐候性を向上させることができる。
【００１５】
また、反応型シリコンを含む硬化剤を混合することによって耐チップ性、耐汚染性及び耐水性を向上させることができる。
【００１６】
また、既存のホットスタンピングフィルムを単独で適用する代わりに、フィルム上に２回塗装コートする方法を用いることにより、フィルムを保護し、耐久性を確保するとともに既存のメッキ及びマスキング塗装に比べて製造コストを節減することができる。
【発明を実施するための形態】
【００１７】
以下、本発明を一実施例に基づいてより詳細に説明する。
【００１８】
本発明は、エポキシ変性アクリル樹脂、アクリル樹脂、ポリエステルポリオール、反応触媒剤、湿潤添加剤、光安定剤及び溶剤を含む主剤部；及びヘキサメチレンジイソシアネートトリマー系硬化剤及び反応型シリコン硬化剤を含む硬化剤部；を含むことを特徴とする、ホットスタンピングフィルム用クリア塗料組成物を提供する。
【００１９】
本発明の好適な具現例によれば、前記主剤部は、前記エポキシ変性アクリル樹脂５０〜６０重量％、前記アクリル樹脂１０〜１５重量％、前記ポリエステルポリオール５〜１０重量％、前記反応触媒剤０．１〜１．５重量％、前記湿潤添加剤０．１〜１重量％、前記光安定剤１〜２重量％、及び前記溶剤２０〜３０重量％を含むことができる。
【００２０】
本発明の好適な具現例によれば、前記主剤部と前記硬化剤部との混合比は、２．０：１〜４．０：１重量比であることができる。具体的に、前記混合比を外れる場合、硬化しなくて塗膜がうまく形成できなく、塗膜が形成されても要求物性を確保しにくい。本発明の塗料組成物は、前記主剤部と前記硬化剤部とを混合した後、塗装してから硬化することで、透明塗膜を形成することができる。
【００２１】
本発明の好適な具現例によれば、前記エポキシ変性アクリル樹脂は、酸価が３〜１０ｍｇ／ＫＯＨ、水酸基含量が１〜５％、重量平均分子量（Ｍｗ)が８，０００〜２０，０００のものを使うことができる。具体的に、前記エポキシ変性アクリル樹脂は、塗膜のべたつきを最小化するために、ガラス転移温度が６０〜７０℃、固形分含量が５０％以上のものを使い、５０〜６０重量％を混合して塗膜の信頼性、特に付着性及び耐水性を向上させることができる。この際、前記含量が５０重量％より少なければ塗膜の信頼性を具現しにくく、６０重量％より多ければ付着性及び耐水性を低下させることができる。
【００２２】
本発明の好適な具現例によれば、前記エポキシ変性アクリル樹脂は、下記化学式１で表示される繰り返し単位構造を持つエポキシ変性アクリル樹脂であることができる。
【化３】
0006656903.tif 000004
【００２３】
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシアクリレート繰り返し単位Ｌは０．１〜０．２５、メチルメタクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【００２４】
本発明の好適な具現例によれば、前記アクリル樹脂は、酸価が０．０１〜０．０５ｍｇ／ＫＯＨ、水酸基含量が０．１〜０．５％、重量平均分子量（Ｍｗ)が９，０００〜１５，０００のものを使うことができる。具体的に、前記アクリル樹脂は、ガラス転移温度が７０〜８０℃、固形分含量が５０％以上のものを使い、１０〜１５重量％を使って塗膜に硬度を付与し、チッピング性を向上させることができる。この際、前記含量が１０重量％より少なければ素材とのチッピング性が低下することができ、１５重量％より多ければ塗装作業性（レベリング)を低下させることができる。
【００２５】
本発明の好適な具現例によれば、前記アクリル樹脂は、アクリル系又はビニル系モノマーなどの二重結合を持つ種々の単量体を熱分解開始剤で溶液内でラジカル重合させることで製造することになる。前記アクリル系又はビニル系モノマーとしては、非官能性モノマー、カルボキシル系モノマー、水酸基系モノマー、ビニル系モノマーなどを含むことができる。
【００２６】
前記非官能性モノマーを具体的に例示すれば、メチルアクリレート、エチルアクリレート、イソプロピルアクリレート、Ｎ−ブチルアクリレート、エチルヘキシルアクリレート、メチルメタクリレート、エチルメタクリレート、ブチルメタクリレート、ヘキシルメタクリレート、及びラウリルメタクリレートなどを含むことができる。前記カルボキシル系モノマーを具体的に例示すれば、アクリル酸、メタクリル酸、マレイン酸、イタコン酸、及びクロロ酸などを含むことができる。前記水酸基系モノマーを具体的に例示すれば、２−ヒドロキシメタクリレート、ヒドロキシプロピルアクリレート、４−ヒドロキシブチルアクリレート、及び２−ヒドロキシエチルアクリレートなどを含むことができる。前記ビニル系モノマーを具体的に例示すれば、アクリルアミド、Ｎ−メチロールアクリルアミド、グリシジルメタクリレート、スチレン、ビニルトルエン、アクリロニトリル、及びビニルアセテートなどを含むことができる。
【００２７】
本発明は、エポキシ変性アクリル樹脂を合成するために、アクリル樹脂としてグリシジルメタクリレートを使うことができ、エポキシ基を持っているので、同じガラス転移温度（Ｔｇ)を持つ他のモノマーに比べ、硬度及び耐化学性に優れ、付着力に優れて、難付着素材の付着力を向上させることができる利点がある。
【００２８】
本発明の好適な具現例によれば、前記ポリエステルポリオールは、水酸基含量が２〜４％、重量平均分子量（Ｍｗ)が３，０００〜１０，０００、固形分含量が８０重量％のものを使うことができる。前記ポリエステルポリオールは、硬化剤のイソシアネートと架橋して耐水性を補うことができ、５〜１０重量％を使うことができる。この際、前記含量が５重量％より少なければ耐水性効果が低下することができ、１０重量％より多ければ塗膜硬度が低くなり、表面のべたつきが発生することができる。
【００２９】
本発明の好適な具現例によれば、前記ポリエステルポリオールは次のような方法で製造することができる。まず、撹拌器が装着された反応器に酸成分及び多価アルコール成分と触媒及び各種の添加剤を投入し、反応器の温度を２００〜２３０℃に維持しながら低分子量のエステル縮合副産物を系外に除去するとともにエステル反応を進行させた。その後、エステル反応の転換率が低分子量エステル副産物の理論流出量の通常９５％以上流出した時点を基準に反応を終結した。前記エステル反応が終決すれば、反応器の温度を２５０〜２８０℃に上昇させながらポリエステル縮合反応を誘導した。このように縮合反応を進行させ、酸価（２〜４ｍｇＫＯＨ／ｇ以下)で反応を中断させることで、反応物であるポリエステルポリオール樹脂を製造することができる。
【００３０】
本発明の好適な具現例によれば、前記反応触媒剤は、ジブチル錫ジラウレートを使うことができる。前記反応触媒剤は、主剤（水酸基)と硬化剤（イソシアネート)の反応速度を向上させる役目をし、０．１〜１．５重量％を使うことができる。この際、前記含量が０．１重量％より少なければ主剤及び硬化剤の反応速度が遅くなることができ、１．５重量％より多ければ可使時間が短くなって作業性が低下することができる。
【００３１】
本発明の好適な具現例によれば、前記湿潤添加剤は、ポリジメチルシロキサン系のものを使うことができる。前記湿潤添加剤は、塗装時に湿潤性及び塗膜のレベリング性を向上させることができる。
【００３２】
本発明の好適な具現例によれば、前記光安定剤は、ベンゾフェノン系、オキサニリド系、ベンゾトリアゾール系、トリアジン系、４−ベンゾイルオキシ−２，２，６，６−テトラメチルピペリジン、及び２，４−ジ−テルト−ブチルフェニル−３，５−ジ−テルト−ブチル−ヒドロキシベンゾエートからなる群から選択された２種以上のものを使うことができる。具体的に、前記光安定剤としては、光安定剤（Ｈｉｎｄｅｒｅｄ Ａｍｉｎｅ Ｌｉｇｈｔ Ｓｔａｂｉｌｉｚｅｒ、ＨＡＬＳ)であるＴｉｎｕｖｉｎ ２９２と光吸収剤（ＵＶ Ａｂｓｏｒｂｅｒ)であるＴｉｎｕｖｉｎ １１３０及びＴｉｎｕｖｉｎ ４７９を使うことができ、好ましくは光安定剤及び光吸収剤の混合物を使うことができる。特に、Ｔｉｎｕｖｉｎ ４７９はＵＶ長波長領域を吸収する光吸収剤で、１Ｌａｙｅｒ有光クリア塗料システムに適用するとき、耐候性の確保に大きな影響を及ぼし、総重量の０．１〜０．５重量％を使うことがよい。このような光安定剤は短波長及び長波長を同時に遮断して耐候性を向上させることができる。
【００３３】
本発明の好適な具現例によれば、前記溶剤は、エステル系、炭化水素系又はこれらの混合物を使うことができる。前記溶剤は塗装作業を容易にし、溶剤の揮発速度の調節によって塗膜の平滑性及び外観を確保することができる。また、前記溶剤の含量は要求される塗膜の厚さ及び塗膜形成法によって変更できるが、総重量の２０〜３０重量％であることがよい。このような溶剤の含量調節によって塗装の粘度を約１３．０〜１５．０ｓｅｃ（フォードカップ＃４)にして塗装することが好ましい。
【００３４】
本発明の好適な具現例によれば、前記硬化剤部は、前記ヘキサメチレンジイソシアネートトリマー系硬化剤９０〜９９重量％、及び前記反応型シリコン硬化剤１〜１０重量％を含むことができる。具体的に、前記反応型シリコン硬化剤の含量が１重量％より少なければ耐チップ性及び耐汚染性が低下することができ、１０重量％より多ければ十分に硬化しないこともある。好ましくは１〜５重量％を含み、より好ましくは３重量％を含むことができる。また、前記ヘキサメチレンジイソシアネートトリマー系硬化剤は、無黄変と耐候性に優れた特性がある。
【００３５】
本発明の好適な具現例によれば、前記反応型シリコン硬化剤は、耐チップ性及び耐汚染性を具現するために、イソホロンジイソシアネート（ＩＰＤＩ)にトリエトキシシランを合成して製造したもので、シリコン（Ｓｉ)に対してイソシアネート基０．１〜１重量％を含むことができる。具体的に、前記イソシアネート基の含量が０．１重量％より少なければ耐汚染性の効果を期待しにくく、１重量％より多ければ強い疎水性のため、塗料配合時の相溶性が良くない。好ましくは、０．１〜０．２重量％を含むことができる。このような反応型シリコン硬化剤を化学構造式で示すと、下記の化学式２で示すことができる。
【化４】
0006656903.tif 000005
【００３６】
また、本発明は、被塗装物上にエポキシ変性アクリル樹脂、アクリル樹脂、ポリエステルポリオール、反応触媒剤、湿潤添加剤、光安定剤及び溶剤を含むプライマー塗料組成物を塗布してプライマー層を形成する段階；及び前記プライマー層上に前記クリア塗料組成物を塗布してクリア層を形成する段階；を含むホットスタンピングフィルム用クリア塗料組成物を用いた塗装方法を提供する。
【００３７】
本発明の好適な具現例によれば、前記プライマー塗料組成物は、エポキシ変性アクリル樹脂５０〜６０重量％、アクリル樹脂１０〜１５重量％、ポリエステルポリオール５〜１０重量％、反応触媒剤０．１〜１．５重量％、湿潤添加剤０．１〜１重量％、光安定剤１〜２重量％及び溶剤２０〜３０重量％を含むことができる。
【００３８】
本発明の好適な具現例によれば、前記被塗装物は、ホットスタンピング処理して形成した高分子フィルムであることができる。好ましくは、前記高分子フィルムは、ＡＳＡ（Ａｃｒｙｌｏｎｉｔｒｉｌｅ−Ｓｔｙｒｅｎｅ−Ａｃｒｙｌａｔｅ)素材からなったホットスタンピングフィルム層であることができる。
【００３９】
前記塗装方法は、被塗装物上に前記プライマー塗料組成物を１次塗装してプライマー層を形成し、その上にクリア層を形成する２段階のコーティングを実施することにより、被塗装物との付着性を向上させて高圧洗車性を大きく向上させることができる。
【００４０】
一方、本発明は、下記化学式１で表示される繰り返し単位構造を持つエポキシ変性アクリル樹脂を提供する。
【化５】
0006656903.tif 000006
【００４１】
（前記化学式１で、Ｋ、Ｌ、Ｍ、Ｎ及びＯは、各繰り返し単位の個数比がＫ＋Ｌ＋Ｍ＋Ｎ＋Ｏ＝１であり、メチルメタクリレート繰り返し単位Ｋは０．２〜０．６、エポキシアクリレート繰り返し単位Ｌは０．１〜０．２５、メチルメタクリレート繰り返し単位Ｍは０．１〜０．２、ブチルメタクリレート繰り返し単位Ｎは０．１〜０．１５、２−ヒドロキシエチルメタクリレート繰り返し単位Ｏは０．１〜０．２である。)
【００４２】
したがって、本発明によるホットスタンピングフィルム用クリア塗料組成物は、アクリル樹脂及びポリエステルポリオール樹脂にエポキシ変性アクリル樹脂及び２種の光吸収剤を混合して付着力を改善し、短波長及び長波長を同時に遮断して耐候性を向上させることができる。また、反応型シリコンを含む硬化剤を混合することにより、耐チップ性、耐汚染性及び耐水性を向上させることができる。
【００４３】
また、既存のホットスタンピングフィルムを単独で適用する代わりに、フィルム上に２回塗装コートする方法によってフィルムを保護し、耐久性を確保するとともに既存のメッキ及びマスキング塗装に比べて製造コストを節減することができる。
【実施例】
【００４４】
以下、本発明を実施例に基づいてより具体的に説明するが、本発明が次の実施例に限定されるものではない。
【００４５】
実施例１〜４及び比較例１〜１０
【００４６】
下記表１に示したような成分及び成分比でホットスタンピングフィルム用クリア塗料を製造し、これを用いて２回塗装コートされたホットスタンピングフィルムを製造した。具体的には、前記クリア塗料は、主剤部と硬化剤部を３：１の重量比で混合した後、溶剤としてブチルアセテートを使って塗装粘度１５ｓｅｃ（フォードカップ＃４)条件で塗装して硬化させた。
【００４７】
また、ホットスタンピングフィルムを２回塗装コートする方法は、射出されたＡＳＡ素材にホットスタンピング処理（Ｓｔａｍｐｉｎｇ層形成)した後、塗装を準備した。まず、スタンピング処理された素材に異物除去の目的で前処理した（静電Ｂｌｏｗｅｒ)。その後、ホットスタンピングフィルム層上に下記表２に示した成分比で製造されたプライマー塗料組成物を塗布し、常温で５分間放置してプライマー層（１０〜１５μｍ)を形成した後、その上にクリア塗料（２５〜３５μｍ)を塗布した。その後、８０℃で３０分間硬化させることで、２層にコートされたホットスタンピングフィルムを製造した。
【００４８】
【表１】
0006656903.tif 000007
【００４９】
【表２】
0006656903.tif 000008
【００５０】
［使用成分］
１)エポキシ変性アクリル樹脂：重量平均分子量（Ｍｗ)が８，０００〜２０，０００、水酸基含量が１〜５％、ガラス転移温度が６０〜７０℃、酸価が３〜１０ｍｇ／ＫＯＨである。
【００５１】
２)アクリル樹脂：重量平均分子量（Ｍｗ)が９，０００〜１５，０００、水酸基含量が０．１〜０．５％、ガラス転移温度が７０〜８０℃、酸価が０．０１〜０．０５ｍｇ／ＫＯＨである。
【００５２】
３)ポリエステルポリオール：重量平均分子量（Ｍｗ)が３，０００〜１０，０００、水酸基含量が２〜４％である。
【００５３】
４)反応型シリコン硬化剤：固形分含量（Ｎ．Ｖ)が１０％以下、イソシアネート基含量が０．１〜０．２％である。
【００５４】
５)湿潤添加剤：ポリジメチルシロキサン系
【００５５】
６)光安定剤：Ｔｉｎｕｖｉｎ １１３０（ＵＶＡ)、及びＴｉｎｕｖｉｎ ２９２（ＨＡＬＳ)混用
【００５６】
７)溶剤：ブチルアセテート
【００５７】
８)硬化剤：ヘキサメチレンイソシアネートトリマー系硬化剤９７重量％、及び前記反応型シリコン硬化剤３重量％を含む混合物
【００５８】
実験例
前記実施例１〜４及び比較例１〜１０で製造された塗料の物性を測定するために、塗装及び硬化して試片塗膜を製作した後、下記の実験方法で物性を測定した。その結果は下記表３及び４に示した。
【００５９】
［実験方法］
１)耐洗車性：
試片塗膜の初期光沢を測定した（６０度)。そして、試片を試験台に装着し、規定のＤＵＳＴ液を撹拌した後、持続的に噴射しながらポリスチレンからなったブラシを移動速度５ｍ／ｍｉｎの速度で１０ｃｙｃｌｅ往復テストした。評価が終わり、試片をせっけん水できれいに洗って室温に放置した後、有機洗浄剤で表面の異物を除去した。最終試片の光沢を測定し、自動洗車前後の光沢維持率を計算した。
【００６０】
２)耐チップ性：グラベロメーター（ＧＲＡＶＥＬＯＭＥＴＥＲ：ＳＡＦ Ｊ ４００ 規格品)を使い、規定の砕石砂利（ＪＩＳ Ｃｒｕｓｈｅｄ ｇｒａｖｅｌ Ｎｏ７ ｓｔｏｎｅ、２．５〜５ｍｍ ３５０〜４００個)５０ｇを発射距離（１００ｍｍ)、発射角度（４５°)、発射圧力（５．０Ｋｇｆ／ｃｍ２)の条件でテストを進めた。
【００６１】
３)耐水性：試験温度５０±２℃の水槽に試験片を２４０時間浸漬してから取り出して、外観評価及び初期付着性実験を実施して評価した。
【００６２】
４)耐汚染性／接触角：規定の汚染性テスト液（ＫＳ Ａ００９０＋ＤＩＷ １：１混合液)塗膜に塗布し、２４時間放置した後、試験片高圧洗車機で洗車した後、易汚染除去性を肉眼評価（１〜５等級)で実施した。
【００６３】
【表３】
0006656903.tif 000009
【００６４】
表３の結果によれば、比較例１は、無塗装仕様でＡＳＡフィルムのみ存在する場合、耐チップ性、耐水性及び耐汚染性などのすべての評価項目で不足な物性を示すことを確認した。
【００６５】
また、硬化剤を適用しなかった比較例２〜５の場合、樹脂内のエポキシ変性アクリル樹脂の含量が増加するほど付着力が向上して高圧洗車性は向上したが、一定値以上に増加すればポリエステルポリオールの含量が減少して耐水性が低下することを確認した。
【００６６】
これに対し、エポキシ変性アクリル樹脂、アクリル樹脂及びポリエステルポリオールが一定の割合で含まれ、反応型シリコン硬化剤を含む硬化剤を適用した実施例１及び２の場合、高圧洗車性、耐チップ性及び耐久性を満たすとともに耐汚染性及び水に対する接触角に優れることが分かった。
【００６７】
【表４】
0006656903.tif 000010
【００６８】
表４の結果によれば、クリア層が同一組成であるとき、プライマー層をさらに適用した比較例７〜１０の場合、プライマー層を適用しなかった比較例１〜６に比べ、付着性が向上し、特に高圧洗車性及び耐汚染性／接触角が向上したことを確認した。しかし、依然として耐チップ性及び耐水性が良くないことが分かった。
【００６９】
これに対し、実施例３及び４の場合、前記と同様にプライマー層をさらに適用することにより、耐チップ性、耐水性及び耐汚染性などの耐久性に優れるとともにホットスタンピングフィルム層との付着性を向上させ、特に高圧洗車性が向上したことを確認した。
【００７０】
したがって、本発明によるクリア塗料組成物は、アクリル樹脂及びポリエステルポリオール樹脂にエポキシ変性アクリル樹脂及び２種の光吸収剤を混合して付着力を改善し、短波長及び長波長を同時に遮断して耐候性を向上させることができる。また、反応型シリコンを含む硬化剤を混合することにより、耐チップ性、耐汚染性及び耐水性を向上させることができる。